ФОРМОВАННОЕ ТЕЛО КАТАЛИЗАТОРА ДЛЯ РЕАКЦИИ ПАРЦИАЛЬНОГО ОКИСЛЕНИЯ

1. Формованное тело катализатора для получения ангидрида малеиновой кислоты, содержащее смешанные оксиды ванадия и фосфора в качестве компонента катализатора, отличающееся тем, что обволакивающая формованное тело (100, 200) катализатора геометрическая основа представляет собой призму (180) с первой и второй треугольной поверхностями, а формованное тело (100, 200) катализатора имеет три сквозных отверстия (111, 121, 131; 211, 221, 231), которые простираются от первой поверхности формованного тела (100, 200), которая контактирует с первой треугольной поверхностью призмы (180), до второй поверхности формованного тела (100, 200), которая контактирует со второй треугольной поверхностью призмы (180).
2. Формованное тело катализатора по п.1, отличающееся тем, что формованное тело (100, 200) имеет по существу треугольное сечение с округленными вершинами.
3. Формованное тело катализатора по п.1, отличающееся тем, что формованное тело (100, 200) имеет по существу трехлепестковое сечение и каждый лепесток (110, 120, 130) имеет сквозное отверстие (111, 121, 131; 211, 221, 231).
4. Формованное тело катализатора по одному из предыдущих пунктов, отличающееся тем, что сквозные отверстия (111, 121, 131; 211, 221, 231) имеют круглое или овальное сечение.
5. Формованное тело катализатора по п.3, отличающееся тем, что сквозные отверстия (111, 121, 131; 211, 221, 231) имеют диаметр (140, 240) от 0,5 до 3 мм.
6. Формованное тело катализатора по п.3, отличающееся тем, что сквозные отверстия (111, 121, 131; 211, 221, 231) имеют одинаковый диаметр (140, 240).
7. Формованное тело катализатора по п.3, отличающееся тем, что сквозные отверстия (111, 121, 131; 211, 221, 231) имеют отличающийся друг от друга диаметр (140, 240).
8. Формованное тело катализатора по п.3, отличающееся тем, что сквозные отверстия (111, 121, 131; 211, 221, 231) расположены по существу параллельно между собой.
9. Формованное тело катализатора по п.3, отличающееся тем, что сквозные отверстия (111, 121, 131; 211, 221, 231) расположены по существу на одинаковом расстоянии друг от друга.
10. Формованное тело катализатора по п.3, отличающееся тем, что отношение промежуточного расстояния между сквозными отверстиями (111, 121, 131; 211, 221, 231) к диаметру отверстий (111, 121, 131; 211, 221, 231) составляет от 1,15 до 1,5.
11. Формованное тело катализатора по п.3, отличающееся тем, что два из трех лепестков (110, 120, 130) имеют одинаковый наружный диаметр (150).
12. Формованное тело катализатора по п.3, отличающееся тем, что все лепестки (110, 120, 130) имеют различный наружный диаметр (150).
13. Формованное тело катализатора по одному из пп.1-3, отличающееся тем, что формованное тело (100, 200) имеет длину (160) от 2 до 20 мм.
14. Формованное тело катализатора по п.3, отличающееся тем, что отношение длины (160) формованного тела (100, 200) к минимальной ширине торцевой поверхности (170) трехлепесткового формованного тела (100) составляет от 0,5 до 2.
форм
приз
15. Формованное тело катализатора по одному из пп.1-3, отличающееся тем, что отношение объема формованного тела (100, 200) V к объему обволакивающей призмы (180) V составляет от 0,71 до 0,9.
2
2
2
2
16. Формованное тело катализатора по одному из пп.1-3, отличающееся тем, что геометрическая поверхность формованного тела (100, 200) составляет от 1,15 до 5 см, предпочтительно от 0,5 до 4 см, и особенно предпочтительно от 1 до 3,5 см, в частности от 1,5 до 3 см.
-1
-1
-1
17. Формованное тело катализатора по одному из пп.1-3, отличающееся тем, что отношение геометрической поверхности формованного тела (100, 200) к объему формованного тела (100, 200) составляет от 0,5 до 20 мм, предпочтительно от 1,4 до 4 мм и, в частности, превышает 2,1 мм.
3
3
18. Формованное тело катализатора по одному из пп.1-3, отличающееся тем, что насыпная плотность формованного тела (100, 200) составляет от 0,4 до 1,4 г/см, предпочтительно от 0,5 до 1,1 г/см.
19. Формованное тело катализатора по одному из пп.1-3, отличающееся тем, что механическая прочность формованного тела (100, 200) составляет от 4,0 до 300 Н, предпочтительно от 15 до 100 Н, и особенно предпочтительно от 15 до 50 Н.
2
2
20. Формованное тело катализатора по одному из пп.1-3, отличающееся тем, что поверхность формованного тела по методу БЭТ составляет от 5 до 100 м/г, предпочтительно от 10 до 50 м/г.
3
21. Формованное тело катализатора по одному из пп.1-3, отличающееся тем, что суммарный объем пор >100, предпочтительно >180 мм/г.
22. Формованное тело катализатора по одному из пп.1-3, отличающееся тем, что содержание компонента катализатора составляет от 3 до 50 мас.%, предпочтительно от 5 до 30 мас.% от общего веса формованного тела катализатора.
23. Формованное тело катализатора по п.1, отличающееся тем, что компонент катализатора соответствует общей формуле
x
y
z
VPOM,
где М представляет собой по меньшей мере один промотор, х - число от 0,1 до 3, y - число, адекватное валентности V, P и М, и z - число от 0 до 1,5.
24. Формованное тело катализатора по п.23, отличающееся тем, что промотор выбирают среди таких металлов, как хром, никель, магний, алюминий, кремний, вольфрам, ниобий, сурьма, литий, цинк, теллурий, серебро, железо, висмут, молибден и/или цезий или их смеси.
25. Формованное тело катализатора по п.23, отличающееся тем, что процентное содержание промотора в форме оксида или соединения, который может быть переведен в оксид, составляет от 0,005 до 5 мас.% от общего веса формованного тела.
26. Применение формованного тела катализатора по одному из пп.1-25 для получения ангидрида малеиновой кислоты из углеводородов.
27. Применение формованного тела катализатора по п.26, где в качестве углеводорода используют н-бутан.